(57)【要約】  連続高速プレス成形等の過酷なしごき加工においても優れた耐黒ずみ性を示し、かつ、優れた撥油性を有する表面処理亜鉛系めっき鋼板を提供する。  亜鉛系めっき鋼板と、前記亜鉛系めっき鋼板の表面に形成された、フッ素樹脂粒子を含有する表面処理皮膜とを有し、前記表面処理皮膜の表面に、前記フッ素樹脂粒子が溶融して形成された溶融フッ素樹脂領域が、前記表面処理皮膜の表面に対する面積率で４０％以上存在し、前記溶融フッ素樹脂領域内部における、溶融していないフッ素樹脂粒子の個数密度が、５０個／１０μｍ2以下である、表面処理亜鉛系めっき鋼板。
2016203703.tif 000002
【特許請求の範囲】
【請求項１】
亜鉛系めっき鋼板と、
前記亜鉛系めっき鋼板の表面に形成された、フッ素樹脂粒子を含有する表面処理皮膜とを有し、
前記表面処理皮膜の表面に、前記フッ素樹脂粒子が溶融して形成された溶融フッ素樹脂領域が、前記表面処理皮膜の表面に対する面積率で４０％以上存在し、
前記溶融フッ素樹脂領域内部における、溶融していないフッ素樹脂粒子の個数密度が、５０個／１０μｍ2以下である、表面処理亜鉛系めっき鋼板。
【請求項２】
（ａ）前記面積率が８０％以上であるか、
（ｂ）前記面積率が４０％以上８０％未満、かつ前記溶融フッ素樹脂領域の平均直径が５μｍ以下である、請求項１に記載の表面処理亜鉛系めっき鋼板。
【請求項３】
軟化点がＳＰ（℃）であるフッ素樹脂を、全固形分に対し０．３〜３．０質量％、エマルションとして含有する表面処理液を、板温が（ＳＰ＋１０）℃以下である亜鉛系めっき鋼板の表面に塗布し、
前記表面処理液が塗布された亜鉛系めっき鋼板を、最高到達温度：（ＳＰ＋３０）℃以上まで、平均昇温速度：５〜３０℃／ｓで加熱することを特徴とする、請求項１または２に記載の表面処理亜鉛系めっき鋼板の製造方法。
【発明の詳細な説明】
【技術分野】
【０００１】
本発明は、表面処理亜鉛系めっき鋼板に関するものであり、特に、優れた耐黒ずみ性と撥油性とを兼ね備え、無塗装で、モーターケース等に好適に使用することができる表面処理亜鉛系めっき鋼板に関するものである。また、本発明は、前記表面処理亜鉛系めっき鋼板の製造方法に関するものである。
【背景技術】
【０００２】
亜鉛系めっき鋼板の表面に、耐食性等を向上させるために表面処理を施した表面処理亜鉛系めっき鋼板（以下、単に「鋼板」ともいう。）は、様々な分野で使用されている。例えば近年では、６価クロムを含有しない表面処理皮膜を備えたクロメートフリー表面処理亜鉛系めっき鋼板が、家電製品やＯＡ機器の部品、自動車の電装部品等に広く用いられている。【０００３】
表面処理亜鉛系めっき鋼板を用いてモーターケース等の部品を製造する場合には、無塗装で絞り加工等のプレス成形が施される。例えば、鋼板の表面に潤滑油を塗布し、順送プレス機等で１分間に１００個以上の成形品を製造する連続高速プレス成形を行う場合もある。この連続高速プレス成形のような過酷なプレス環境では、鋼板と金型の摺動によって表面処理皮膜（以下、単に「皮膜」ともいう。）や亜鉛系めっき層の一部が剥離してしまうという問題があった。表面処理皮膜や亜鉛系めっき層が剥離すると、成形品における外観が損なわれることに加えて、耐食性が低下する。【０００４】
また、表面処理皮膜や亜鉛系めっき層が剥離して生じた剥離片（皮膜カス）のうち極微細なものは、潤滑油中に蓄積し、以後のプレス成形品に付着する。成形品の表面に付着した剥離片は、変色して黒ずみとなるため、成形品の外観を損なう原因となる。そこで、黒ずみを防止するために、プレス成形後の最終工程で有機溶剤を用いた洗浄を行って付着した剥離片を除去していたが、洗浄しきれずに剥離片が残存する場合があり、問題となっていた。【０００５】
また、近年の環境負荷軽減への関心の高まりから、従来の高粘性のプレス油に代えて速乾油を潤滑油として使用し、さらに、有機溶剤による洗浄工程を省略することが求められている。しかし、速乾油は従来のプレス油より潤滑性が低いため、速乾油を用いてプレス成形を行う場合、従来のプレス油を用いる場合に比べて黒ずみが発生しやすい。【０００６】
以上のような背景から、耐黒ずみ性等の特性に優れた表面処理亜鉛系めっき鋼板の開発が進められている。【０００７】
例えば、特許文献１では、水溶性ジルコニウム化合物を主体とする表面処理液を用いて無機物を主体とする皮膜を形成する技術が提案されている。前記皮膜は、プレス成形時に微粉砕されるが、有機高分子を主体とする皮膜のように粘着性をもたない。そのため、皮膜カスが成形品や金型表面へ付着しにくく、黒ずみの発生が防止される。【０００８】
また、特許文献２では、リチウムシリケートを主体とする表面処理皮膜が提案されている。特許文献２においては、前記リチウムシリケートに含まれるＳｉＯ2とＬｉＯ2の比率を調整することによって、黒ずみの発生を抑制している。【０００９】
ところで、各種モーターの軸受部には、多くの場合すべり軸受が採用されている。すべり軸受は、作動流体としての潤滑油が軸受部に存在する状態で使用されるものであり、軸が回転する際に前記潤滑油に油圧が発生することによって回転軸と軸受の接触・凝着が防止される。そして、この潤滑油の作用により、モーターの振動や騒音を防止することが可能となる。このすべり軸受を用いたモーターでは、モーター使用中は軸受部の温度が上昇し、潤滑油の粘性が下がるため、軸受部からモーターケース内面に潤滑油が滲み出しやすくなる。潤滑油の滲み出しにより軸受部の潤滑油が不足すると、モーターの騒音や振動の原因となり、最悪の場合モーターが故障する。【００１０】
特許文献１、２に記載されているような無機成分を主体とする表面処理皮膜は、有機系の皮膜に比べて潤滑油が鋼板表面に広がりやすい性質を有しており、モーターケースに適用した場合に問題があった。そのため、以下のような改良技術が提案されている。【００１１】
特許文献３では、リチウムシリケート主体の皮膜に、潤滑油をはじく性質（撥油性）の付与を目的として、ケイ酸ナトリウムを少量含有させることが提案されている。また、特許文献４では、水溶性ジルコニウム化合物主体の表面処理液中にオルガノポリシロキサン化合物を添加することにより、高温高湿潤環境下での油保持性を向上させることが提案されている。【００１２】
さらに、特許文献５では、炭酸ジルコニウム化合物を含有する一方、アクリル樹脂エマルションを使用しない表面処理液が提案されている。前記表面処理液においては、ヒドロキシカルボン酸を添加することにより、得られる表面処理皮膜の密着性を高めている。また、特許文献５には、前記表面処理液にフッ素樹脂エマルションを微量含有させることにより、鋼板表面での撥油性を向上させることも記載されている。
【先行技術文献】
【特許文献】
【００１３】
【特許文献１】特開２００８−１６９４７０号公報
【特許文献２】特開２０１０−０３７５８４号公報
【特許文献３】特開２０１０−２１５９７３号公報
【特許文献４】特開２０１２−０２６０３３号公報
【特許文献５】国際公開第２０１４／１２２９００号
【発明の概要】
【発明が解決しようとする課題】
【００１４】
しかし、特許文献１および４で提案されている技術においては、表面処理液がアクリル樹脂エマルションを必須成分として含有しているため、プレス時に皮膜カスが再付着しやすい。したがって、該表面処理液を用いて得られる表面処理鋼板の耐黒ずみ性は、速乾油を用いたプレスに対しては十分なレベルといえない。【００１５】
また、特許文献２および３で提案されている技術では、シリケート系の表面処理皮膜が使用されているが、シリケート系皮膜と亜鉛系めっき層との密着性は高くないため、プレス成形時に高い面圧がかかると皮膜カスが発生する。そのため、黒ずみを完全に防止することはできない。【００１６】
特許文献５で提案されている技術においては、耐黒ずみ性に一定の改善が見られるものの、フッ素樹脂エマルションによる撥油効果を十分に得ることは困難であった。なぜなら、撥油性を改善するためにフッ素樹脂エマルションの添加量を増やすと、皮膜が軟化してプレス成形時に剥離が生じやすくなり、耐黒ずみ性が低下してしまうからである。【００１７】
以上述べたように、モーターケース等の用途において無塗装で使用される表面処理亜鉛系めっき鋼板には、プレス成形時における耐黒ずみ性に加えて、軸受部からの潤滑油の濡れ拡がりを抑えるための撥油性が求められるが、これらの特性を同時に満足する技術は現状では存在しない。【００１８】
本発明は、上記事情に鑑みてなされたものであり、連続高速プレス成形等の過酷なしごき加工においても優れた耐黒ずみ性を示し、かつ、優れた撥油性を有する表面処理亜鉛系めっき鋼板を提供することを目的とする。また、本発明は、前記表面処理亜鉛系めっき鋼板の製造方法を提供することを目的とする。
【課題を解決するための手段】
【００１９】
本発明者らは、上記の目的を達成すべく鋭意研究を行った結果、同じ量のフッ素樹脂エマルションを含有する表面処理液を用いて表面処理皮膜を形成した場合であっても、皮膜表面におけるフッ素樹脂の存在状態によって皮膜の撥油性に差が生じることを知見した。以下、この点について説明する。【００２０】
図１は、特許文献５に記載されている表面処理液を用いて形成した表面処理皮膜の表面を電子顕微鏡で観察したものである。前記表面処理液としては、炭酸ジルコニウムナトリウム：２５質量％、リン酸：４０質量％、およびフッ素樹脂粒子を含有する水溶液を使用した。前記フッ素樹脂粒子としては旭硝子社製、AG-E081（軟化点：４０℃）を使用した。【００２１】
また、前記電子顕微鏡としては、走査低エネルギー電子顕微鏡（ＳＬＥＥＭ、Scanning Low Energy Electron Microscope）（ＦＥＩ社製、Helios Nanolab 600i）を使用した。ＳＬＥＥＭでは、試料に照射される電子線のエネルギーを通常のＳＥＭに比べて低くできるため、試料の極表層の情報のみを抽出した二次電子像（ＳＬＥＥＭ像）を取得することができる。試料表面に入射する電子のエネルギーは低いほど表面の感度が高くなるが、低すぎると試料表面が帯電して画像ノイズの原因となるチャージアップを起こすため、本来の試料表面の情報が得られなくなる。以上を考慮して、観察時の入射電子のエネルギー（Landing Energy）は５００ｅＶとした。【００２２】
図１の（ａ）は、撥油性が良好であった鋼板のＳＬＥＥＭ像であり、（ｂ）は撥油性が不良であった鋼板のＳＬＥＥＭ像である。いずれの鋼板においても、ＳＬＥＥＭ像中に、黒いコントラストとして粒子状の物質が観察された。前記粒子状の物質を、ＳＬＥＥＭに付設のエネルギー分散型特性Ｘ線分析装置（ＥＤＸ）で分析した。その結果、フッ素（Ｆ）が検出されることから、ＳＬＥＥＭ像中で黒いコントラストとして観察された物質は、フッ素樹脂の粒子であることがわかった。そして、（ａ）撥油性の良好な鋼板と（ｂ）不良な鋼板のＳＬＥＥＭ像を比較すると、（ａ）では前記フッ素樹脂の粒子がまばらであるのに対し、（ｂ）ではフッ素樹脂粒子が凝集した領域が随所に見られるというように、フッ素樹脂粒子の分布が異なっていた。【００２３】
さらに、（ａ）においては、複数のフッ素樹脂粒子を内包するように、皮膜のマトリックス部分よりわずかに暗いグレーの領域が観察された。この領域を、極表面の元素分析が可能なオージェ電子分光分析装置で分析すると、わずかにＦが検出された。このことと、前記領域の大きさが、表面処理液中に添加したフッ素樹脂粒子の大きさよりも明らかに大きいことから、該領域は、皮膜の乾燥時にフッ素樹脂エマルションが溶融して皮膜表面に広がったものであると推定される。一方、（ｂ）ではそのようなフッ素樹脂粒子が溶融して形成されたグレーの領域は観察されなかった。【００２４】
以上の観察結果をふまえ、フッ素樹脂エマルションを含有する表面処理液によって形成される皮膜の表面状態についてさらに検討を行った結果、本発明者らは、次の（１）〜（４）の知見を得た。
（１）同じ組成の表面処理液を用いた場合でも、製造条件によって皮膜表面におけるフッ素樹脂の存在状態に差が生じる。
（２）フッ素樹脂粒子が溶融していない状態で皮膜表面に存在する場合、皮膜の撥油性の向上効果が低く、また、該粒子の個数が多くなると耐黒ずみ性も低下する。
（３）フッ素樹脂粒子が溶融して皮膜表面に広がった状態とすることにより、皮膜の撥油性を効果的に向上させることができる。
（４）溶融フッ素樹脂領域の面積率を高くすると同時に、溶融していないフッ素樹脂粒子の個数密度を低くすることによって、優れた撥油性と耐黒ずみ性とを両立できる。【００２５】
本発明は、上記知見に立脚するものであり、その要旨構成は次のとおりである。
１．亜鉛系めっき鋼板と、
前記亜鉛系めっき鋼板の表面に形成された、フッ素樹脂粒子を含有する表面処理皮膜とを有し、
前記表面処理皮膜の表面に、前記フッ素樹脂粒子が溶融して形成された溶融フッ素樹脂領域が、前記表面処理皮膜の表面に対する面積率で４０％以上存在し、
前記溶融フッ素樹脂領域内部における、溶融していないフッ素樹脂粒子の個数密度が、５０個／１０μｍ2以下である、表面処理亜鉛系めっき鋼板。【００２６】
２．（ａ）前記面積率が８０％以上であるか、
（ｂ）前記面積率が４０％以上８０％未満、かつ前記溶融フッ素樹脂領域の平均直径が５μｍ以下である、前記１に記載の表面処理亜鉛系めっき鋼板。【００２７】
３．軟化点がＳＰ（℃）であるフッ素樹脂を、全固形分に対し０．３〜３．０質量％、エマルションとして含有する表面処理液を、板温が（ＳＰ＋１０）℃以下である亜鉛系めっき鋼板の表面に塗布し、
前記表面処理液が塗布された亜鉛系めっき鋼板を、最高到達温度：（ＳＰ＋３０）℃以上まで、平均昇温速度：５〜３０℃／ｓで加熱することを特徴とする、請求項１または２に記載の表面処理亜鉛系めっき鋼板の製造方法。
【発明の効果】
【００２８】
本発明によれば、優れた撥油性と耐黒ずみ性を兼ね備えた表面処理亜鉛系めっき鋼板を得ることができる。該表面処理亜鉛系めっき鋼板は、無塗装で使用されるモーターケース等の用途に好適に用いることができる。
【図面の簡単な説明】
【００２９】
【図１】フッ素樹脂エマルションを含有する同一の表面処理液を用いて得た、（ａ）撥油性が良好であった鋼板と（ｂ）撥油性が不良であった鋼板のＳＬＥＥＭ像である。
【発明を実施するための形態】
【００３０】
次に、本発明を実施する方法について具体的に説明する。なお、以下の説明は、本発明の好適な一実施態様を示すものであり、本発明は、以下の説明によって何ら限定されるものではない。
【００３１】
＜表面処理亜鉛系めっき鋼板＞
本発明における表面処理亜鉛系めっき鋼板は、亜鉛系めっき鋼板と、前記亜鉛系めっき鋼板の表面に形成された、フッ素樹脂粒子を含有する表面処理皮膜とを有している。
【００３２】
［亜鉛系めっき鋼板］
本発明において、ベースとなる亜鉛系めっき鋼板としては、特に制限されることなく、任意の亜鉛系めっき層を有する鋼板を使用することができる。ここで、前記亜鉛系めっき層には、亜鉛めっき層と亜鉛合金めっき層のいずれもが包含される。好適に使用できる亜鉛系めっき鋼板の例としては、溶融亜鉛めっき鋼板（ＧＩ）、合金化溶融亜鉛めっき鋼板（ＧＡ）、電気亜鉛めっき鋼板（ＥＧ）等の亜鉛めっき鋼板、Ｚｎ−Ｎｉめっき鋼板、Ｚｎ−Ａｌ−Ｍｇめっき鋼板、Ｚｎ−Ａｌめっき鋼板などが挙げられる。前記Ｚｎ−Ａｌ−Ｍｇめっき鋼板としては、例えば、Ｚｎ−６質量％Ａｌ−３質量％Ｍｇ合金めっき鋼板やＺｎ−１１質量％Ａｌ−３質量％Ｍｇ合金めっき鋼板等が好適に使用できる。また、前記Ｚｎ−Ａｌめっき鋼板としては、例えば、Ｚｎ−５質量％Ａｌ合金めっき鋼板、Ｚｎ−１．６質量％Ｓｉ−５５質量％Ａｌ合金めっき鋼板等が好適に使用できる。
【００３３】
また、前記亜鉛系めっき層は、ニッケル、コバルト、マンガン、鉄、モリブデン、タングステン、チタン、クロム、アルミニウム、シリコン、マグネシウム、鉛、アンチモン、ストロンチウム、錫、銅の１種または２種以上を含有してもよい。これらの元素は、めっき層に、添加成分として含まれていてもよいし、不純物として含まれていても良い。また、本発明における亜鉛系めっき鋼板は、同種または異種の亜鉛系めっき層を、２層以上備えていてもよい。
【００３４】
［表面処理皮膜］
本発明においては、上記亜鉛系めっき鋼板の表面に、フッ素樹脂粒子を含有する表面処理皮膜が形成される。前記表面処理皮膜としては、フッ素樹脂粒子を含有するものであれば任意のものを用いることができるが、環境負荷物質削減の観点からは、クロメートフリー表面処理皮膜、すなわち、６価クロムを含有しない表面処理皮膜を用いることが好ましく、６価クロム、３価クロムを含めたクロムを含有しない表面処理皮膜を用いることがより好ましい。また、耐黒ずみ性を向上させる観点からは、フッ素樹脂以外の有機樹脂を含有しない表面処理皮膜、言い換えれば、有機樹脂として、フッ素樹脂粒子のみを含有する表面処理皮膜を用いることが好ましい。そして、有機樹脂として、フッ素樹脂粒子のみを含有する、クロメートフリー表面処理皮膜を用いることがより好ましい。前記クロメートフリー表面処理皮膜としては、リン酸塩系表面処理皮膜を用いることが好ましい。
【００３５】
本発明においては、前記表面処理皮膜の表面に、前記フッ素樹脂粒子が溶融して形成された溶融フッ素樹脂領域が、前記表面処理皮膜の表面に対する面積率で４０％以上存在し、前記溶融フッ素樹脂領域内部における、溶融していないフッ素樹脂粒子の個数密度が、５０個／１０μｍ2以下であることが重要である。以下、前記表面処理皮膜の形態の限定理由について説明する。
【００３６】
［［溶融フッ素樹脂領域］］
本発明においては、表面処理皮膜の表面に、フッ素樹脂粒子が溶融して形成された溶融フッ素樹脂領域が存在することが必要である。この溶融フッ素樹脂領域が存在することによって、溶融フッ素樹脂領域が存在しない、すなわち、すべてのフッ素樹脂粒子が溶融せずに粒子状のままで存在する場合に比べて、撥油性と耐黒ずみ性の両者を向上させることができる。
【００３７】
本発明においては、前記溶融フッ素樹脂領域の、表面処理皮膜の表面に対する面積率を４０％以上とする。表面処理皮膜の撥油性は、該表面処理皮膜の表面に占める前記溶融フッ素樹脂領域の割合が高いほど高くなり、前記面積率が４０％以上であれば、良好な撥油性が得られる。なお、前記面積率は、５０％以上とすることが好ましい。一方、前記面積率の上限は特に限定されず、１００％とすることができる。
【００３８】
前記溶融フッ素樹脂領域の存在は、例えば、図１に示したように、表面処理皮膜の表面をＳＬＥＥＭによって観察することで確認することができる。また、前記溶融フッ素樹脂領域の面積率は、後述する方法で測定することができる。
【００３９】
［［溶融していないフッ素樹脂粒子］］
本発明においては、溶融フッ素樹脂領域を形成することに加えて、さらに、前記溶融フッ素樹脂領域内部における、溶融していないフッ素樹脂粒子の個数密度を制御することが重要である。前記個数密度が５０個／１０μｍ2を超えると、プレス成形時に発生する皮膜カスの量が増加するため、耐黒ずみ性が低下する。また、表面処理液のフッ素樹脂含有量が同一の場合、前記個数密度が高いほど、溶融フッ素樹脂領域が小さくなり、撥油性も低下する。したがって、本発明では、溶融フッ素樹脂領域内部における、溶融していないフッ素樹脂粒子の個数密度を５０個／１０μｍ2以下とする。なお、前記個数密度は、３０個／１０μｍ2以下とすることが好ましい。
【００４０】
上記溶融していないフッ素樹脂粒子は、例えば、図１に示したように、表面処理皮膜の表面をＳＬＥＥＭによって観察することで確認することができる。そして、溶融していないフッ素樹脂粒子の個数密度は、後述する方法で測定することができる。
【００４１】
また、前記表面処理皮膜の表面に存在する、溶融していないフッ素樹脂粒子の平均直径は、２００ｎｍ以下とすることが好ましい。溶融していないフッ素樹脂粒子の平均直径を２００ｎｍ以下とすることにより、耐黒ずみ性をさらに向上させることができる。
【００４２】
さらに、本発明においては、次の（ａ）および（ｂ）のいずれかの条件を満たすことが好ましい。
（ａ）前記溶融フッ素樹脂領域の面積率が８０％以上。
（ｂ）前記面積率が４０％以上８０％未満、かつ前記溶融フッ素樹脂領域の平均直径が５μｍ以下。
溶融フッ素樹脂領域の面積率が８０％以上であれば、皮膜表面の大部分が溶融フッ素樹脂領域で占められることとなるため、撥油性と耐黒ずみ性が極めて良好となる。
また、溶融フッ素樹脂領域の面積率が４０％以上８０％未満の場合であっても、溶融フッ素樹脂領域の平均直径が５μｍ以下であれば、極めて良好な撥油性と耐黒ずみ性を得ることができる。これは、面積率が同じ場合、個々の溶融フッ素樹脂領域が大きいと、撥油される領域に粗密ができ、その結果、表面全体の撥油性が低下するためであると考えられる。個々の溶融フッ素樹脂領域を小さくし、表面全体にわたって溶融フッ素樹脂領域を分散させることにより、低い面積率であっても効果的に撥油性を向上させることができる。なお、溶融フッ素樹脂領域の平均直径の測定は、後述する実施例に記載の方法で行うことができる。
【００４３】
＜測定方法＞
本発明の一実施形態においては、表面処理皮膜表面に存在するフッ素樹脂の測定に、前述のＳＬＥＥＭを用いることができる。ＳＬＥＥＭによる皮膜表面の観察においては、試料ステージに印加するバイアス電圧を調節して、入射電子のエネルギーを７５ｅＶ以上、１０００ｅＶ未満の範囲とすることが好ましい。入射電子のエネルギーが７５ｅＶより低いと、皮膜がチャージアップを起こし、本来の試料表面の情報が得られなくなる場合がある。一方、入射電子のエネルギーが１０００ｅＶ以上であると、皮膜内部の情報が重畳して検出されるので、皮膜表面のみを選択的に観察することができない。ＳＬＥＥＭ像においては、溶融していないフッ素樹脂粒子と溶融フッ素樹脂領域が、それぞれ異なるコントラストで、それ以外の領域よりも暗く観察されるので、これらを判別することができる。さらに、得られたＳＬＥＥＭ像に対して適切な画像処理を施すことにより、コントラストを強調してもよい。
【００４４】
表面処理皮膜表面に存在するフッ素樹脂の測定には、ＳＬＥＥＭ以外の観察手段を利用することもできる。例えば、電界放射型オージェ電子分光法（ＦＥ−ＡＥＳ）を用い、フッ素樹脂の構成原子（炭素・フッ素など）をマッピングすることで、皮膜の最表層におけるフッ素樹脂の分布を測定できる。
【００４５】
［溶融フッ素樹脂領域の面積率］
表面処理皮膜の表面に対する溶融フッ素樹脂領域の面積率は、例えば、得られたＳＬＥＥＭ像を、画像解析用ソフトウェアを用いて解析することによって求めることができる。前記解析では、例えば、画像を二値化して溶融フッ素樹脂領域とそれ以外の領域とに分け、全体の面積に対する溶融フッ素樹脂領域の面積の比率を算出することができる。
【００４６】
［溶融フッ素樹脂領域の平均直径］
溶融フッ素樹脂領域の平均直径は、ＳＬＥＥＭ像などの、表面処理皮膜表面の像から、少なくとも４０個の溶融フッ素樹脂領域を任意に抽出して個々の領域の直径を測定し、その平均値として求めることができる。その際、溶融フッ素樹脂領域が楕円形の場合には、長径を直径とする。
【００４７】
［溶融していないフッ素樹脂粒子の個数密度］
溶融フッ素樹脂領域の内部における、溶融していないフッ素樹脂粒子の個数密度は、ＳＬＥＥＭ像などの、表面処理皮膜表面の像から、少なくとも４０個の溶融フッ素樹脂領域を任意に抽出して、該溶融フッ素樹脂領域の面積とその内部に存在する粒子の個数を計測し、単位面積当たりの平均個数を算出する。粒子の個数の計測には、画像解析用ソフトウェアを利用することができる。前記任意の４０個の溶融フッ素樹脂領域は、平均直径の計測に用いたものでもよいし、別のものでもよい。
【００４８】
＜製造方法＞
次に、本発明の表面処理亜鉛系めっき鋼板の製造方法について説明する。本発明の一実施形態における表面処理亜鉛系めっき鋼板は、次の工程を順次行うことにより製造することができる。
ｉ）軟化点がＳＰ（℃）であるフッ素樹脂を、全固形分に対し０．３〜３．０質量％、エマルションとして含有する表面処理液を、板温が（ＳＰ＋１０）℃以下である亜鉛系めっき鋼板の表面に塗布する工程。
ｉｉ）前記表面処理液が塗布された亜鉛系めっき鋼板を、最高到達温度：（ＳＰ＋３０）℃以上まで、平均昇温速度：５〜３０℃／sで加熱する工程。
以下、使用することができる表面処理液の例と、上記各工程の詳細について説明する。
【００４９】
［表面処理液］
本発明は、フッ素樹脂自体が備えている撥油性という性質を利用したものであり、表面処理皮膜の表面におけるフッ素樹脂の形態を制御するものである。したがって、その作用効果はフッ素樹脂以外の皮膜成分に依存せず、フッ素樹脂エマルションを含有する表面処理液であれば、任意のものを用いて皮膜を形成することができる。
【００５０】
なお、環境負荷物質削減の観点からは、クロメートフリー表面処理液、すなわち、６価クロムを含有しない表面処理液を用いることが好ましく、６価クロム、３価クロムを含めたクロムを含有しない表面処理液を用いることがより好ましい。また、耐黒ずみ性を向上させる観点からは、フッ素樹脂以外の有機樹脂を含有しない表面処理液、言い換えれば、有機樹脂として、フッ素樹脂エマルションのみを含有する表面処理液を用いることが好ましい。そして、有機樹脂として、フッ素樹脂エマルションのみを含有する、クロメートフリー表面処理液を用いることがより好ましい。前記クロメートフリー表面処理液としては、リン酸塩系表面処理液を用いることがさらに好ましい。
【００５１】
上記フッ素樹脂としては、表面処理液中にエマルションとして存在できるものであれば任意のものを使用できる。使用できるフッ素樹脂の例としては、フッ素化アクリレートモノマーの単独重合体；フッ素化アクリレートモノマーとエチレン、スチレン、アクリル酸、メタクリル酸、メタクリル酸エステル等のエチレン系モノマーとの共重合体などが挙げられる。
【００５２】
表面処理液におけるフッ素樹脂の含有量は、表面処理液の全固形分に対し０．３〜３．０質量％とする。言い換えれば、表面処理液の全固形分に対するフッ素樹脂エマルションの固形分の割合を０．３〜３．０質量％とする。表面処理液のフッ素樹脂含有量が０．３％質量未満であると、十分な撥油性が得られない。一方、フッ素樹脂含有量が３．０質量％を超えると、撥油性は向上するものの、表面処理皮膜の表面に残存するフッ素樹脂粒子の個数が増加し、その結果、耐黒ずみ性が低下する。
【００５３】
上記フッ素樹脂の形態は粒子状とし、表面処理液に分散させて使用する。フッ素樹脂粒子の粒径は、特に限定されることなく、表面処理液中でエマルションとして存在できるものであれば任意の値とすることができるが、粒径が１０〜２００ｎｍのものを用いることが好ましい。
【００５４】
上述したように、本発明においては、任意の組成の表面処理液に上記フッ素樹脂粒子のエマルションを添加したものを使用できるが、中でも以下に挙げる成分（Ａ）〜（Ｇ）と溶媒としての水とを含むクロメートフリー表面処理液を用いることが好ましい。前記クロメートフリー表面処理液は、任意に、さらに成分（Ｉ）を含有することができる。
（Ａ）炭酸ジルコニウム化合物、
（Ｂ）リン酸化合物、
（Ｃ）ヒドロキシカルボン酸、
（Ｄ）テトラアルコキシシラン、
（Ｅ）エポキシ基を有するシランカップリング剤、
（Ｆ）バナジウム化合物、
（Ｇ）ニッケル化合物、
（Ｉ）ワックス。
【００５５】
（Ａ）炭酸ジルコニウム化合物
上記炭酸ジルコニウム化合物としては、任意のものを、１または２以上組み合わせて使用できる。なかでも、炭酸ジルコニウムの塩を用いることが好ましく、炭酸ジルコニウムのアルカリ金属塩およびアンモニウム塩からなる群より選択される１または２以上を用いることがより好ましい。前記アルカリ金属塩としては、リチウム塩、ナトリウム塩、カリウム塩等が挙げられる。
【００５６】
（Ｂ）リン酸化合物
上記リン酸化合物としては、表面処理液に溶解するものであれば特に制限はなく、任意のものを、１または２以上組み合わせて使用できる。前記リン酸化合物としては、例えば、リンの酸素酸、縮合リン酸、およびそれらの塩からなる群より選択される１または２以上を用いることができる。
【００５７】
前記リン酸化合物としては、無機リン酸化合物および有機リン酸化合物からなる群より選択される少なくとも１つを使用できる。前記無機リン酸化合物としては、例えば、リン酸、亜リン酸、および次亜リン酸等のリンの酸素酸、ピロリン酸（二リン酸）およびトリポリリン酸（三リン酸）等の縮合リン酸、ならびにそれらの塩を用いることができる。前記有機リン酸化合物としては、ニトリロトリスメチレンホスホン酸、ホスフォノブタントリカルボン酸、エチレンジアミンテトラメリレンホスホン酸、メチルジホスホン酸、メチレンホスホン酸、およびエチリデンジホスホン酸等の有機ホスホン酸、ならびにそれらの塩を用いることができる。前記塩としては、アンモニウム塩、アルカリ金属塩などを用いることができる。前記アルカリ金属塩としては、リチウム塩、ナトリウム塩、カリウム塩等が挙げられる。
【００５８】
前記リン酸化合物（Ｂ）のＰ換算の固形分質量と、前記炭酸ジルコニウム化合物（Ａ）のＺｒ換算の固形分質量との比（Ｂ／Ａ）は、０．３〜２．２であることが好適である。
【００５９】
（Ｃ）ヒドロキシカルボン酸
上記ヒドロキシカルボン酸としては、任意のものを、１または２以上組み合わせて使用できる。前記ヒドロキシカルボン酸としては、例えば、乳酸、酒石酸、リンゴ酸、クエン酸などが挙げられる。前記ヒドロキシカルボン酸（Ｃ）の固形分質量と、前記炭酸ジルコニウム化合物（Ａ）のＺｒ換算の固形分質量との比（Ｃ／Ａ）は、０．０５〜０．８７であることが好適である。
【００６０】
（Ｄ）テトラアルコキシシラン
上記テトラアルコキシシランとしては、任意のものを、１または２以上組み合わせて使用できる。前記テトラアルコキシシランとしては、例えば、テトラメトキシシラン、テトラエトキシシラン、テトラプロポキシシラン等を使用することができる。前記テトラアルコキシシラン（Ｄ）の固形分質量と、前記炭酸ジルコニウム化合物（Ａ）のＺｒ換算の固形分質量との比（Ｄ／Ａ）は、０．１１〜１．８０であることが好適である。
【００６１】
（Ｅ）エポキシ基を有するシランカップリング剤
上記エポキシ基を有するシランカップリング剤としては、１分子中にエポキシ基とアルコキシ基を有するシランカップリング剤であれば、任意のものを、１または２以上組み合わせて使用できる。前記アルコキシ基は、炭素数１〜４のアルコキシ基であることが好ましく、炭素数１〜３のアルコキシ基であることがより好ましい。前記エポキシ基を有するシランカップリング剤としては、例えば、３−グリシドキシプロピルトリメトキシシラン、３−グリシドキシプロピルトリエトキシシラン、３−グリシドキシプロピルメチルジメトキシシラン、３−グリシドキシプロピルメチルジエトキシシラン、２−（３，４―エポキシシクロヘキシル）エチルトリエトキシシランなどが挙げられる。前記エポキシ基を有するシランカップリング剤（Ｅ）の固形分質量と、前記炭酸ジルコニウム化合物（Ａ）のＺｒ換算の固形分質量との比（Ｅ／Ａ）は、０．０６〜０．５０であることが好適である。
【００６２】
（Ｆ）バナジウム化合物
上記バナジウム化合物としては、任意のものを、１または２以上組み合わせて使用できる。前記バナジウム化合物としては、メタバナジン酸アンモニウム、メタバナジン酸ナトリウム等のバナジウムのオキソアニオンを含む化合物や、バナジウムアセチルアセトネートが挙げられる。前記バナジウム化合物（Ｆ）のＶ換算の固形分質量と、前記炭酸ジルコニウム化合物（Ａ）のＺｒ換算の固形分質量との比（Ｆ／Ａ）は、０．０２〜０．３０であることが好適である。
【００６３】
（Ｇ）ニッケル化合物
上記ニッケル化合物としては、任意のものを、１または２以上組み合わせて使用できる。前記ニッケル化合物としては、例えば、硝酸ニッケル、硫酸ニッケル、炭酸ニッケル、塩化ニッケル、リン酸ニッケルなどのニッケル塩が挙げられる。前記ニッケル化合物（Ｇ）のＮｉ換算の固形分質量と、前記炭酸ジルコニウム化合物（Ａ）のＺｒ換算の固形分質量との比（Ｇ／Ａ）は、０．０２〜０．１６であることが好適である。
【００６４】
（Ｉ）ワックス
上記ワックスとしては、表面処理液に対して相溶性を有するものであれば、任意のものを、１または２以上組み合わせて使用できる。前記ワックスとしては、例えば、ポリオレフィンワックス、モンタンワックス、パラフィンワックス、マイクロクリスタリンワックス、カルナバワックス、ラノリン系ワックス、シリコン系ワックスなどが挙げられる。また、前記ポリオレフィンワックスとしては、例えば、ポリエチレンワックス、酸化ポリエチレンワックス、ポリプロピレンワックスなどが挙げられ、これら１種以上を使用することができる。ワックスを使用する場合、該ワックス（Ｉ）の固形分と前記表面処理液の全固形分（Ｘ）との比（Ｉ／Ｘ）は、０．０１〜０．０５とすることが好ましい。
【００６５】
本実施形態における上記成分を含む表面処理液は、さらに溶媒としての水を含む。該表面処理液は、例えば、上記した成分を脱イオン水、蒸留水等の水中で混合することにより得ることができる。また、前記表面処理液は、任意に１または２以上の添加剤を含有することができる。前記添加剤としては、例えば、アルコール、ケトン、セロソルブ、アミン系の水溶性溶剤、消泡剤、防菌防カビ剤、着色剤、均一塗工のための濡れ性向上剤、界面活性剤等が挙げられる。前記添加剤は、表面処理皮膜の特性を損なわない範囲で、任意の量を添加することができる。
【００６６】
上記成分を含む表面処理液を用いる場合、該表面処理液のｐＨは、８〜１０とすることが好ましく、８．２〜９．６とすることがより好ましい。ｐＨが８以上であれば、表面処理液の保管安定性や、表面処理皮膜の密着性および外観を損なうことがない。また、ｐＨが１０以下であれば、亜鉛系めっき層に対するエッチングが激しくなりすぎず、平面部耐食性や表面処理皮膜の外観を損なうことがない。ｐＨ調整に用いる添加物に特に制限はなく、任意の酸やアルカリを用いることができる。前記アルカリとしては、アンモニウム、アミン、アミンの誘導体、およびアミノポリカルボン酸から選ばれる化合物を用いることが好ましく、前記酸としては上記ヒドロキシカルボン酸（Ｃ）およびリン酸化合物（Ｂ）から選択される酸を用いることが好ましい。
【００６７】
本発明の表面処理亜鉛系めっき鋼板は、上記フッ素樹脂エマルションを含有する表面処理液を、亜鉛系めっき鋼板の少なくとも片面に塗布し、次いで加熱することによって得ることができる。
【００６８】
［前処理］
亜鉛系めっき鋼板には、防錆目的で防錆油が塗られている場合が多く、また、防錆油が塗布されていない場合でも、作業中に油分や汚れ等が付着している。よって、亜鉛系めっき鋼板に表面処理液を塗布する前に、亜鉛系めっき鋼板表面に付着した油分や汚れを除去することを目的とした前処理を施すことが好ましい。上記の前処理を施すことにより、亜鉛系めっき層の表面が清浄化され、均一に処理液が濡れやすくなる。亜鉛系めっき鋼板表面に油分や汚れ等がなく、表面処理液が均一に濡れる場合は、前処理工程は特に必要はない。なお、前処理の方法は特に限定されず、例えば湯洗、溶剤洗浄、アルカリ脱脂等の方法が挙げられる。
【００６９】
［塗布工程］
必要に応じて上記前処理を行った後、亜鉛系めっき鋼板の表面に表面処理液を塗布する。  表面処理液を塗布する方法としては、処理される亜鉛系めっき鋼板の形状等によって適宜最適な方法を選択すればよく、ロールコート法、バーコート法、浸漬法、スプレー塗布法等、任意の方法を用いることができる。また、塗布後にエアーナイフ法やロール絞り法により塗布量の調整、外観の均一化、膜厚の均一化を行うことも可能である。
【００７０】
本発明においては、表面処理液中にエマルションとして含有されているフッ素樹脂の軟化点をＳＰ（℃）としたとき、表面処理液を塗布する際の亜鉛めっき鋼板の温度（板温）を（ＳＰ＋１０）℃以下とすることが重要である。板温が（ＳＰ＋１０）℃より高いと、フッ素樹脂粒子が溶融して皮膜表面に広がる前に表面処理液が乾燥してしまうため、皮膜表面における溶融フッ素樹脂領域の面積率を高くすることができず、その結果、撥油性が低下する。
【００７１】
なお、エマルションとして表面処理液に添加するフッ素樹脂の軟化点は特に限定されないが、３５〜５０℃とすることが好ましい。軟化点の異なる２種以上のフッ素樹脂が処理液中に存在する場合には、処理液に含まれる少なくとも一つのフッ素樹脂の軟化点をＳＰ（℃）としたときに、塗布時の板温が（ＳＰ＋１０）℃以下であることが好ましく、処理液に含まれるフッ素樹脂の軟化点のうち、最も低いものＳＰ（℃）としたときに、塗布時の板温が（ＳＰ＋１０）℃以下であることがより好ましい。
【００７２】
［加熱工程］
次に、表面処理液が塗布された亜鉛系めっき鋼板を加熱することにより、表面処理液を乾燥させて皮膜を形成する。加熱を行う手段としては、ドライヤー、熱風炉、高周波誘導加熱炉、赤外線炉など、任意のものを用いることができる。前記加熱は、表面処理液の塗布後、５秒以内に開始することが好ましい。
【００７３】
上記加熱は、鋼板が、（ＳＰ＋３０）℃以上の温度（最高到達温度）に達するまで行う。最高到達温度が（ＳＰ＋３０）℃未満であると、溶融フッ素樹脂領域が形成される前に加熱が終了してしまうため、撥油性が低下するばかりか、耐黒ずみ性も低下する。なお、最高到達温度は（ＳＰ＋５０）℃以上とすることがより好ましい。一方、最高到達温度の上限はとくに制限はされないが、高温にしすぎた場合フッ素樹脂が酸化・分解するおそれがあるため、１５０℃以下とすることが好ましい。
【００７４】
加熱工程においては、加熱開始時から上記最高到達温度に到達するまでの平均昇温速度を、５〜３０℃／ｓとすることが重要である。平均昇温速度が５℃／ｓ未満であると、フッ素樹脂粒子の凝集が優勢となり、溶融していないフッ素樹脂粒子の個数密度が高くなるため、耐黒ずみ性が低下する。一方、平均昇温速度が３０℃／ｓより高いと、フッ素樹脂エマルションが溶融して皮膜表面に広がる前に乾燥が完了してしまうため、十分な溶融フッ素樹脂領域の面積率が得られず、撥油性が低下する。なお、平均昇温速度は、１０〜２０℃／ｓとすることがより好ましい。
【００７５】
なお、最高到達温度に達した後は、その温度に保持することもできるが、皮膜の乾燥完了が確認できれば、加熱乾燥を停止してもよい。冷却過程の制限はとくにない。
【００７６】
＜実施例＞
次に、実施例に基づいて本発明をさらに具体的に説明する。以下の実施例は、本発明の好適な一例を示すものであり、本発明は、該実施例によって何ら限定されるものではない。
【００７７】
亜鉛系めっき鋼板の表面に、様々な条件で、フッ素樹脂粒子を含有する表面処理皮膜を形成し、得られた皮膜表面におけるフッ素樹脂の状態を観察するとともに、表面処理亜鉛系めっき鋼板の耐黒ずみ性および撥油性を評価した。
【００７８】
前記亜鉛系めっき鋼板としては、電気亜鉛めっき鋼板（板厚：０．５ｍｍ、めっき付着量：片面辺り１５ｇ／ｍ2）を使用した。表面処理液の塗布にはバーコーターを使用し、付着量が０．７ｇ／ｍ2となるように表面処理液を塗布した。塗布後の加熱には、ＩＨヒーターを用いた。前記表面処理液としては、以下に記すものを使用し、処理液中のフッ素樹脂含有量、塗布時の板温、加熱時の平均昇温速度、最高到達温度は表１に示したとおりとした。なお、最高到達温度に到達した後は、該温度に５秒保持した後、室温まで空冷した。
【００７９】
使用した表面処理液の組成は以下のとおりである。表面処理液の全固形分に対するフッ素樹脂の含有量は表１に示したとおりとした。また、ｐＨ調整には必要に応じてアンモニアを使用した。
【００８０】
［表面処理液Ａ］
・フッ素樹脂（旭硝子社製AG-E081、軟化点：４０℃）
・炭酸ジルコニウムナトリウム：２５質量％
・リン酸：４０質量％
・リンゴ酸：５質量％
・アルコキシシラン、シランカップリング剤：１５質量％
・水（残部）
【００８１】
［表面処理液Ｂ］
・フッ素樹脂（旭硝子社製AG-E081、軟化点：４０℃）
・炭酸ジルコニウムナトリウム：  １５質量％
・リン酸：４０質量％
・リンゴ酸：５質量％
・アルコキシシラン、シランカップリング剤：３０質量％
・水（残部）
【００８２】
［表面処理液Ｃ］
・フッ素樹脂（旭硝子社製AG-E081、軟化点：４０℃）
・炭酸ジルコニウムナトリウム：  ２５質量％
・リン酸：５５質量％
・アルコキシシラン、シランカップリング剤：５質量％
・水（残部）
【００８３】
＜皮膜表面におけるフッ素樹脂の状態＞
得られた表面処理亜鉛系めっき鋼板の皮膜表面におけるフッ素樹脂の状態を、ＳＬＥＥＭ（ＦＥＩ社製、Helios Nanolab 600i）を用いて観察した。観察時の入射電子のエネルギーは、試料による導電性の違いを考慮して７５〜１０００ｅＶの間で調整した。観察倍率は５０００倍とし、任意の１０視野における１０μｍ四方のＳＬＥＥＭ像を取得した。
【００８４】
得られたＳＬＥＥＭ像を画像処理し、コントラストに基づいて、フッ素樹脂粒子(黒色)、溶融フッ素樹脂領域（グレー）、およびそれ以外の３つを識別した。その結果に基づいて、溶融フッ素樹脂領域の面積率、該領域の平均直径、および該領域内部における、溶融していないフッ素樹脂粒子の個数密度を、上記１０視野における平均値として求めた。なお、溶融フッ素樹脂領域が楕円形の場合には長軸を直径とした。また、溶融フッ素樹脂領域の面積率が８０％以上である場合には、該領域同士が重なり合うなどして直径の計測が困難となることがあるため、平均直径は算出しなかった。
【００８５】
＜耐黒ずみ性＞
得られた表面処理亜鉛系めっき鋼板に対し連続高速プレス成形を施し、プレス成形後の外観に基づいて耐黒ずみ性を評価した。以下、評価方法を説明する。
【００８６】
各鋼板に速乾性のプレス油（日本工作油株式会社製：無洗浄プレス工作油Ｇ−６２３１Ｆ）を塗布した状態で、以下のプレス条件の多段絞り成形を行った。金型に付着する汚れを拭き取ることなく１０サンプル連続で成形した後、１０個目のサンプル表面に付着した黒ずみの程度を目視で観察し、耐黒ずみ性を評価した。
【００８７】
（プレス条件）
成形速度４５０ｍｍ／ｓ、ブランク径φ９０ｍｍ
１段目：ポンチ径Φ４９ｍｍ、ポンチとダイスのクリアランス１．０ｍｍ
２段目：ポンチ径Φ３９ｍｍ、ポンチとダイスのクリアランス０．８ｍｍ
３段目：ポンチ径Φ３２ｍｍ、ポンチとダイスのクリアランス０．８ｍｍ
４段目：ポンチ径Φ２７．５ｍｍ、ポンチとダイスのクリアランス０．８ｍｍ
５段目：ポンチ径Φ２４．４ｍｍ、ポンチとダイスのクリアランス０．８ｍｍ
【００８８】
（評価基準）
◎  ：プレス直後でも黒ずみがサンプル表面に付着していない。
○  ：プレス直後は黒ずみがサンプル表面に面積率で５％以下付着しているが、時間とともに黒ずみが鋼板表面から流れてほとんど確認できなくなる。
○−：プレス直後に黒ずみがサンプル表面に面積率で５％以下付着しており、時間がたっても黒ずみが鋼板表面に残ったままである。
△  ：黒ずみがサンプル表面に面積率で５％超、１５％以下付着して、時間がたっても黒ずみが鋼板表面に残ったままである。
×  ：黒ずみがサンプル表面に面積率で１５％超付着して、時間がたっても黒ずみが鋼板表面に残ったままである。
【００８９】
＜撥油性＞
得られた表面処理亜鉛系めっき鋼板の撥油性を、以下の方法で評価した。
各鋼板を８５℃に加温した状態で、軸受用油（ＮＯＫクリューバー（株）製「ＡＬＬ  ＴＩＭＥ  Ｊ  １６５２」）を鋼板表面に滴下し、滴下後８５℃環境下３日間静置した。前記軸受用油の動粘度は、４０℃において５１〜６９ｍｍ2／ｓ、１００℃において１１．１〜１４．９ｍｍ2／ｓである。その後、各鋼板の表面と前記軸受用油との接触角を、固液界面解析装置（協和界面科学（株）製「Ｄｒｏｐ  Ｍａｓｔｅｒ  ５００」）により測定した。評価基準は、以下のとおりである。
【００９０】
＜評価基準＞
◎  ：接触角４０°以上
○  ：接触角３０°以上４０°未満
△  ：接触角１５°以上３０°未満
×  ：接触角１５°未満
【００９１】
【表１】
2016203703.tif 000003
【００９２】
表１に示した結果から分かるように、本発明の条件を満たす表面処理亜鉛系めっき鋼板は、耐黒ずみ性と撥油性という相反する性質を、高い水準で両立できていた。これに対して、溶融フッ素樹脂領域の面積率が本発明の条件を満たさない鋼板は、撥油性に劣っていた。また、溶融フッ素樹脂領域内部における、溶融していないフッ素樹脂粒子の個数密度が本発明の条件を満たさない鋼板は、耐黒ずみ性に劣っていた。
【産業上の利用可能性】
【００９３】
本発明によれば、優れた撥油性と耐黒ずみ性を兼ね備えた表面処理亜鉛系めっき鋼板を得ることができる。該表面処理亜鉛系めっき鋼板は、無塗装で使用されるモーターケース等の用途に好適に用いることができる。
【図１】
2016203703.tif 000004
【国際調査報告】
2016203703.tif 000005
2016203703.tif 000006
2016203703.tif 000007